(57)【要約】【課題】フォトリソグラフィ工程で形成するパターンの密度が相対的に異なる部分のうち、低い部分にダミーパターンを設けると共に、活性領域でない隣接する非活性領域上に形成しようとするパターンの大きさと同一な大きさを有するダミーパターンを設けてエッチングバイアスの調節を容易にし、パターンの工程マージンを向上させることができる半導体装置の製造方法を提供する。【解決手段】半導体装置の製造方法は、一定の領域に形成するパターンの数が他の領域に比べて相対的に少ない低密度パターン領域に、フォトエッチング工程を通じてメーンパターンを形成する半導体装置製造工程において、前記メーンパターンが形成されている活性領域と隣接する非活性領域上に、前記メーンパターンの側面から所定距離離隔させて少なくとも一つのダミーパターンを共に形成する。【選択図】図４
2006179854.tif 000002
【特許請求の範囲】
【請求項１】
一定の領域に形成するパターンの数が他の領域に比べて相対的に少ない低密度パターン領域に、フォトエッチング工程を通じてメーンパターンを形成する半導体装置製造工程において、
前記メーンパターンが形成されている活性領域と隣接する非活性領域上に、前記メーンパターンの側面から所定距離離隔させて少なくとも一つのダミーパターンを共に形成することを特徴とする半導体装置の製造方法。
【請求項２】
前記ダミーパターンは、デザインルールによって前記メーンパターンとの隔離距離、ダミーパターン相互間の隔離距離及び大きさが決定されることを特徴とする請求項１に記載の半導体装置の製造方法。
【請求項３】
前記ダミーパターンは、メーンパターンと同一の方向または垂直の方向に形成することを特徴とする請求項１または２に記載の半導体装置の製造方法。
【発明の詳細な説明】
【技術分野】
【０００１】
本発明は、半導体装置の製造方法に関するもので、特にフォトリソグラフィ工程で形成するパターンの密度が相対的に異なる部分のうち、低い部分にダミーパターンを設けると共に、活性領域でない隣接する非活性領域上に形成しようとするパターンの大きさと同一の大きさを有するダミーパターンを設けてエッチングバイアスの調節を容易にし、パターンの工程マージンを向上させることができる半導体装置の製造方法に関するものである。
【背景技術】
【０００２】
一般的に、半導体装置の製造工程は特定の薄膜を蒸着して、フォトリソグラフィ工程を通じてその薄膜の一部を選択的にエッチングして所要の形状のパターンを製造する過程を含む。
【０００３】
このような過程でのパターンとしては、狭い地域に多数の繰り返し的なパターンが位置する高密度パターン領域、広い地域に少数のパターンが位置する低密度パターン領域、そして高密度と低密度との中間密度パターン領域があり得る。
【０００４】
図１は、一般的に半導体装置の密度が異なるパターン領域を説明するために示す平面図である。ここで、図面符号１はメーンパターンであるゲートパターン、図面符号２と３は各々活性領域とビットラインコンタクトを表す。
【０００５】
また、図１において、Ａ領域は高密度パターン領域、Ｂは中間密度パターン領域、Ｃは低密度パターン領域を表す。
【０００６】
低密度パターン領域Ｃは高密度パターン領域Ａに比べてフォトリソグラフィ工程における工程マージンが低下し、これを補完するためにより小さな波長、多様なＲＥＴ（Ｒｅｓｏｌｕｔｉｏｎ  Ｅｎｈａｎｃｅｍｅｎｔ  Ｔｅｃｈｎｏｌｏｇｙ）工程を使用しているが、低密度パターン領域Ｃは焦点深さ工程においてマージンが顕著に減少する現象が発生する。
【０００７】
また、低密度領域Ｃのパターンに対するエッチング過程で高密度領域のパターンＡに比べて相対的に大きいバイアスを適用し、露光工程でより小さな工程マージンで具現しなければならず、露光後のフォトレジストのプロファイルが劣化するため、臨界領域の均一度も大きく低下する問題がある。
【０００８】
従来においては、低密度パターン領域Ｃに対する臨界領域の均一度マージンを向上させるため、アシストフィーチャー（ａｓｓｉｓｔ  ｆｅａｔｕｒｅ）を備える露光マスクを用いた。
【０００９】
しかし、アシストフィーチャーは、実際にウエハー上にパターンを形成するのではなく、焦点深さ工程マージンを向上させることが少ないため、エッチングバイアスの制御と臨界領域の均一度の改善には役に立たない。
【００１０】
図２は、従来のアシストフィーチャーを適用した低密度パターン領域形成の例を示したものである。この図面に示すように、ゲートパターン１の側面部に光が透過するアシストフィーチャー４が設けられる。
【００１１】
このようなアシストフィーチャー４は、メーンパターンであるゲートパターン１に比べてその幅が非常に小さく、また、露光マスクだけに現れて実際ウエハー上にパターンを形成するものではない。
【００１２】
図３は、アシストフィーチャー４を適用した工程とアシストフィーチャー４が適用されない工程の低密度パターン領域の焦点深さ工程マージンを比較できるようにした、各パターンの密度別焦点深さ工程マージンを示す表である。
【００１３】
これに示すように、アシストフィーチャー４が適用された工程の低密度パターン領域の焦点深さ工程マージンは、アシストフィーチャー４が適用されない工程の低密度パターン領域の焦点深さ工程マージンに比べて改善されているが、高密度パターン領域及び中間密度パターン領域の焦点深さ工程マージンと比べると、より多くの改善が必要となることが分かる。
【００１４】
【特許文献１】米国特許第６，５６３，１４８号
【特許文献２】米国特許第６，１０３，６２６号
【発明の開示】
【発明が解決しようとする課題】
【００１５】
前述の問題点に鑑みてなされた本発明は、低密度パターン領域でも焦点深さ工程マージンを向上させることができる半導体装置の製造方法を提供することにその目的がある。
【００１６】
また本発明の他の目的は、低密度パターン領域のエッチングバイアスを低くして臨界領域の均一度をより向上させることができる半導体装置の製造方法を提供することにある。
【課題を解決するための手段】
【００１７】
前述の目的を達成するための本発明の半導体装置の製造方法は、一定の領域に形成するパターンの数が他の領域に比べて相対的に少ない低密度パターン領域に、フォトエッチング工程を通じてメーンパターンを形成する半導体装置製造工程において、前記メーンパターンが形成されている活性領域と隣接する非活性領域上に、前記メーンパターンの側面から所定距離離隔させて少なくとも一つのダミーパターンを共に形成することを特徴とする。
【００１８】
ここで、前記ダミーパターンは、デザインルールによって前記メーンパターンとの隔離距離、ダミーパターン相互間の隔離距離及び大きさが決定されることが好ましい。
【００１９】
また、前記ダミーパターンは、メーンパターンと同一の方向または垂直の方向に形成することが好ましい。
【発明の効果】
【００２０】
本発明では、低密度パターン領域のメーンパターンの側面にデザインルールによって半導体装置に影響を与えないダミーパターンを共に形成することによって、実質的に低密度パターン領域を高密度パターン領域または中間密度パターン領域のようなパターン密度になるようにして工程マージンを向上させ、パターンの臨界領域の均一度を向上させて半導体装置の収率を向上させることができる。
【発明を実施するための最良の形態】
【００２１】
以下添付した図面を参考にして、本発明の実施形態について当業者が容易に実施できるように詳細に説明する。
【００２２】
図面においては、いろいろな層及び領域を明確に表現するために、厚さを拡大して示した。明細書の全体を通じて、類似の部分に対しては同一な図面符号を付けて説明する。
【００２３】
図４は、本発明の実施形態に係る半導体装置の製造方法において、ダミーパターンを適用した状態を示す平面図である。これに示すように、低密度パターン領域にメーンパターンのゲートパターン１を形成する過程で、そのゲートパターン１の側面から所定距離離隔された位置、即ちゲートパターン１が形成されている活性領域２と隣接した非活性領域６上に、複数のダミーパターン５を形成する。
【００２４】
ダミーパターン５は周囲の活性領域２、ビットラインコンタクト３などとのデザインルールを考慮して、ゲートパターン１の側面部に所定の距離離隔されるように、一定の大きさ、一定の数で形成する。
【００２５】
例えば、メーンパターンのゲートパターン１の大きさが１５０ｎｍで、活性領域２とゲートパターン１との間のデザインルールが１００ｎｍである場合、活性領域２の先端から１００ｎｍ離隔された位置の非活性領域上に、ゲートパターン１と同一の大きさのダミーパターン５を形成する。
【００２６】
また、ダミーパターン５の間の距離もデザインルールによって適当に離隔させなければならない。
【００２７】
ダミーパターン５の形成によって、実質的に低密度パターン領域は、中間密度または高密度パターン領域と同様の密度を有することができる。
【００２８】
ダミーパターン５は、前述した従来技術によるアシストフィーチャーを使用する方式とは異なり、実際にウエハー上に形成されるものである。それによって、低密度パターン領域の密度を実質的に高めて、高密度または中間密度パターン領域のような焦点深さ工程マージンを確保することができる。
【００２９】
エッチングバイアスは隣接パターンとの密度に大きく依存するものであり、エッチングバイアスは密度が高いほど減少するものであり、エッチングバイアスの値が小さいほど高い臨界領域の均一度を有することができる。
【００３０】
本発明においては、ダミーパターン５をメーンパターンのゲートパターン１の側面部に設けて、密度を高めてエッチングバイアスを減らすようになる。
【００３１】
図５は、本発明と従来技術のエッチングバイアスを比較したグラフである。これに示すように、本発明に係るエッチングバイアスは、従来に比べて顕著に減少したことが分かる。
【００３２】
前述のようにエッチングバイアスが減少した場合、得られる効果は、目標とする臨界領域ターゲットが１５０ｎｍと仮定し、エッチングバイアスが５０ｎｍであれば、露光工程で具現しなければならない臨界領域は１００ｎｍになる。また、エッチングバイアスがそれより小さな２０ｎｍの場合は、露光工程の１３０ｎｍを具現すればよいため、露光工程の工程マージンを向上させることが可能である。
【００３３】
このような露光工程の工程マージンの差を、図６のグラフと表に示した。
【００３４】
この表において、Ｉｓｏｌａｔｅｄで示した部分は、アシストフィーチャーが適用されない場合の低密度領域における工程マージンを表し、従来技術はアシストフィーチャーが適用されたことを表す。
【００３５】
このように、本発明は焦点深さ工程マージンを大きく向上させることが分かる。
【００３６】
前述の工程マージンの向上は、半導体装置の収率と直接的な関係があり、本発明は、工程マージンの向上により半導体装置の収率を向上させることができるようになる。
【００３７】
ダミーパターン５の形成方向は、ゲートパターン１と同一の方向であるか、またはそのゲートパターン１に対して垂直の方向を有する多数のパターンを形成する場合にも、同一の効果が得られる。
【００３８】
以上、本発明の好ましい実施形態について詳細に説明したが、本発明の権利範囲はこれに限定されるのではなく、請求の範囲に記載した本発明の基本概念を用いた当業者のいろいろな変形及び改良形態も、本発明の権利範囲に属することは勿論である。
【産業上の利用可能性】
【００３９】
本発明によれば、低密度パターン領域のメーンパターンの側面にデザインルールによって半導体装置に影響を与えないダミーパターンを共に形成することによって、実質的に低密度パターン領域を高密度パターン領域または中間密度パターン領域のようなパターン密度になるようにして工程マージンを向上させ、パターンの臨界領域の均一度を向上させて半導体装置の収率を向上させることができる。
【００４０】
従って、本発明の産業利用性はきわめて高いものといえる。
【図面の簡単な説明】
【００４１】
【図１】一般的に半導体装置の密度が異なるパターン領域を説明するために示した平面図である。
【図２】従来技術によるアシストフィーチャーを適用した低密度パターン領域の平面図である。
【図３】アシストフィーチャーが適用された工程と適用されない工程の焦点深さ工程マージンの差を示したグラフである。
【図４】本発明の実施形態に係る半導体装置の製造方法においてダミーパターンを適用した状態を示す平面図である。
【図５】本発明と従来技術とのエッチングバイアスを比較したグラフである。
【図６】本発明と従来技術との露光工程マージンを比較したグラフと表である。
【符号の説明】
【００４２】
１  ゲートパターン、２  活性領域、３  ビットラインコンタクト、５  ダミーパターン、６  非活性領域。
【図１】
2006179854.tif 000003
【図２】
2006179854.tif 000004
【図３】
2006179854.tif 000005
【図４】
2006179854.tif 000006
【図５】
2006179854.tif 000007
【図６】
2006179854.tif 000008